(57)【特許請求の範囲】
【請求項１】
下記一般式（５）で表されるトリアジン系化合物０．１〜９９．９質量％と、下記一般式（２）で表されるジアリールペンタエリスリトールジホスファイト化合物０〜９９．９質量％及び／又は下記一般式（３）で表される有機環状ホスファイト化合物０〜９９．９質量％及び／又は下記一般式（４）で表されるヒンダードフェノール系化合物０〜９９．９質量％とを含有してなる紫外線吸収剤組成物（但し、前記一般式（２）、（３）及び（４）で表わされる化合物の合計の含有量は、０．１〜９９．９質量％である）。
【化１】
0005411525.tif 000030
（式中、Ｒ10は炭素原子数１〜１２の直鎖又は分岐のアルキル基を表す。（但し、これらのアルキル基はヒドロキシ基、ハロゲン原子又はアルコキシ基で置換されていてもよく、酸素原子、硫黄原子、カルボニル基、エステル基、アミド基又はイミノ基で中断されていてもよい。））
【化２】
0005411525.tif 000031
（式中、Ｒ5は各々独立に水素原子又は炭素原子数１〜４のアルキル基を表す。）
【化３】
0005411525.tif 000032
(式中、Ｒ6及びＲ8は各々独立に水素原子又は炭素原子数１〜４のアルキル基を表し、Ｒ7は炭素原子数１〜１８のアルキル基を表す。)
【化４】
0005411525.tif 000033
（式中、Ｒ9は１〜４価のアルコールからｎ個の水酸基を除いた残基を表し、ｎは１〜４の整数を表す。）
【請求項２】
前記一般式（２）におけるＲ5が、メチル基であることを特徴とする請求項１に記載の紫外線吸収剤組成物。
【請求項３】
前記一般式（３）におけるＲ6が第三ブチル基、Ｒ7が２−エチルヘキシル基、Ｒ8が水素原子である請求項１又は２に記載の紫外線吸収剤組成物。
【請求項４】
前記一般式（４）におけるＲ9が、ペンタエリスリトールから４個の水酸基を除いた残基である請求項１〜３の何れか１項に記載の紫外線吸収剤組成物。
【請求項５】
合成樹脂１００質量部に対して、下記一般式（５）で表されるトリアジン系化合物０．００１〜１０質量部と下記一般式（２）で表されるジアリールペンタエリスリトールジホスファイト化合物０．００１〜１０質量部及び／又は下記一般式（３）で表される有機環状ホスファイト化合物０．００１〜１０質量部及び／又は下記一般式（４）で表されるヒンダードフェノール系化合物０．００１〜１０質量部とを配合してなる合成樹脂組成物。
【化５】
0005411525.tif 000034
（式中、Ｒ10は炭素原子数１〜１２の直鎖又は分岐のアルキル基を表す。（但し、これらのアルキル基はヒドロキシ基、ハロゲン原子又はアルコキシ基で置換されていてもよく、酸素原子、硫黄原子、カルボニル基、エステル基、アミド基又はイミノ基で中断されていてもよい。））
【化６】
0005411525.tif 000035
（式中、Ｒ5は各々独立に水素原子又は炭素原子数１〜４のアルキル基を表す。）
【化７】
0005411525.tif 000036
(式中、Ｒ6及びＲ8は各々独立に水素原子又は炭素原子数１〜４のアルキル基を表し、Ｒ7
は炭素原子数１〜１８のアルキル基を表す。)
【化８】
0005411525.tif 000037
（式中、Ｒ9は１〜４価のアルコールからｎ個の水酸基を除いた残基を表し、ｎは１〜４の整数を表す。）
【請求項６】
前記一般式（２）におけるＲ5が、メチル基であることを特徴とする請求項５に記載の合成樹脂組成物。
【請求項７】
前記一般式（３）におけるＲ6が第三ブチル基、Ｒ7が２−エチルヘキシル基、Ｒ8が水素原子である請求項５又は６に記載の合成樹脂組成物。
【請求項８】
前記一般式（４）におけるＲ9が、ペンタエリスリトールから４個の水酸基を除いた残基である請求項５〜７の何れか１項に記載の合成樹脂組成物。
【請求項９】
前記合成樹脂が、アクリル酸エステル系樹脂、ポリカーボネート系樹脂、ポリエチレンテレフタレート系樹脂、ポリエチレンナフタレート系樹脂、ポリスチレン系樹脂、セルロースエステル系樹脂、シクロオレフィン系樹脂又はノルボルネン系樹脂である請求項５〜８の何れか１項に記載の合成樹脂組成物。
【請求項１０】
請求項５〜９の何れか１項に記載の合成樹脂組成物からなるフィルム又はシート。
【請求項１１】
光学フィルム又は光学シートである請求項１０に記載のフィルム又はシート。
【請求項１２】
液晶表示素子に接している偏光板の外表面側に設置される光学フィルム若しくは光学シート、又は、該偏光板用の保護フィルム若しくは保護シートである請求項１１に記載のフィルム又はシート。
【請求項１３】
偏光板用の保護フィルム又は保護シートである請求項１２に記載のフィルム又はシート。
【発明の詳細な説明】
【技術分野】
【０００１】
本発明は、特定のトリアジン系化合物及び特定のホスファイト系化合物及び／又はヒンダードフェノール系化合物からなる紫外線吸収剤組成物及びこれを含有してなる合成樹脂組成物に関するものであり、特に光学フィルム及び光学シート等の光学材料用途に有用であり、液晶表示装置等に用いられる偏光板用の保護フィルム及び保護シート、位相差フィルム、視野角拡大フィルム、防眩フィルム、輝度向上フィルム、光拡散フィルム及び光拡散シート、レンズフィルム及びレンズシート、防曇フィルム、帯電防止フィルムや導光板の他、各種基板、プラズマディスプレイに用いられる反射防止フィルム等の各種機能フィルム、並びに有機ＥＬディスプレイ等で使用される各種機能フィルム等にも利用する事が出来る紫外線吸収剤組成物及び合成樹脂組成物に関するものである。
【背景技術】
【０００２】
ポリエチレン、ポリプロピレン、スチレン系樹脂、ポリ塩化ビニル、ポリカーボネート等の合成樹脂や有機顔料又は染料は光の作用により劣化し、変色或いは機械的強度の低下等を引き起こして長期の使用に耐えないことが知られている。
【０００３】
これら有機材料の劣化を防止したり、透過光の波長をコントロールしたりするために、従来から種々の紫外線吸収剤が用いられ、ベンゾフェノン系、ベンゾトリアゾール系、２，４，６−トリアリールトリアジン系及びシアノアクリレート系の紫外線吸収剤が知られている。
【０００４】
例えば、光学材料用途においては、下記特許文献１にベンゾトリアゾール系化合物やトリアジン系化合物のような紫外線吸収剤が用いられる技術が開示され、下記特許文献２には紫外線吸収剤を含有してなるノルボルネン系樹脂フィルムが報告されている。
しかし、従来の紫外線吸収剤では、光学用途に必要な吸収能を与える量を配合するとブリードアウトや色調の変化を生じるものであった。
【０００５】
本発明で用いるトリアジン系化合物からなる紫外線吸収剤は、下記特許文献３に耐候性及び耐熱性が優れる紫外線吸収剤として開示され、更に下記特許文献４には光学フィルム用途に適した紫外線吸収能を有し、且つ、該紫外線吸収剤のブリードアウトが少ない紫外線吸収剤として報告されている。
【０００６】
しかし、該トリアジン系紫外線吸収剤は、ブリードアウトが少なく、光学材料用途に適した紫外線吸収能を有し、且つ、合成樹脂物性の熱劣化等の性能には優れるものの、合成樹脂の高温成型時等においてトリアジン系化合物自体が着色しやすいという耐熱着色性に関して課題を残していた。
【先行技術文献】
【特許文献】
【０００７】
【特許文献１】特開２００２−２４９６００号公報
【特許文献２】特開２００１−３２４６１６号公報
【特許文献３】特開平１１−７１３５６号公報
【特許文献４】国際公開２００５／１０９０５２号公報
【発明の概要】
【発明が解決しようとする課題】
【０００８】
本発明の目的は、耐熱着色性が改善されたトリアジン系化合物を配合してなる合成樹脂組成物並びに該合成樹脂組成物を用いた光学フィルム及び光学シートを提供することにある。
【課題を解決するための手段】
【０００９】
本発明者らは、前記課題を解決するために鋭意検討した結果、特定の構造を有するトリ
アジン系化合物を用いた合成樹脂の耐熱着色性を改善するにあたり、特定の構造を有するホスファイト系化合物及び／又はヒンダードフェノール系化合物が、前記トリアジン系化合物からなる紫外線吸収剤自体の耐熱着色性の改善に顕著な効果を発現することを見出し、本発明を完成するに至った。
【００１０】
本発明の第１は、下記一般式（１）で表されるトリアジン系化合物として、下記一般式（５）で表される化合物０．１〜９９．９質量％と、下記一般式（２）で表されるジアリールペンタエリスリトールジホスファイト化合物０〜９９．９質量％及び／又は下記一般式（３）で表される有機環状ホスファイト化合物０〜９９．９質量％及び／又は下記一般式（４）で表されるヒンダードフェノール系化合物０〜９９．９質量％とを含有してなる紫外線吸収剤組成物を提供するものである（但し、前記一般式（２）、（３）及び（４）で表わされる化合物の合計の含有量は、０．１〜９９．９質量％である）。
【００１１】
【化１】
0005411525.tif 000002
（式中、Ｒ1は炭素原子数１〜１２の直鎖若しくは分岐のアルキル基、炭素原子数３〜８のシクロアルキル基、炭素原子数３〜８のアルケニル基、炭素原子数６〜１８のアリール基、炭素原子数７〜１８のアルキルアリール基又は炭素原子数７〜１８のアリールアルキル基を表す。但し、これらのアルキル基、シクロアルキル基、アルケニル基、アリール基、アルキルアリール基又はアリールアルキル基は、ヒドロキシ基、ハロゲン原子、炭素原子数１〜１２のアルキル基又は炭素原子数１〜１２のアルコキシ基で置換されていてもよく、酸素原子、硫黄原子、カルボニル基、エステル基、アミド基又はイミノ基で中断されていてもよい。また、前記の置換及び中断は組み合わされてもよい。Ｒ2は水素原子、炭素原子数１〜８のアルキル基又は炭素原子数３〜８のアルケニル基を表わし、Ｒ3は水素原子又はヒドロキシ基を表し、Ｒ4は水素原子又は−Ｏ−Ｒ1を表す。）
【００１２】
【化２】
0005411525.tif 000003
（式中、Ｒ5は各々独立に水素原子又は炭素原子数１〜４のアルキル基を表す。）
【００１３】
【化３】
0005411525.tif 000004
(式中、Ｒ6及びＲ8は各々独立に水素原子又は炭素原子数１〜４のアルキル基を表し、Ｒ7は炭素原子数１〜１８のアルキル基を表す。)
【００１４】
【化４】
0005411525.tif 000005
（式中、Ｒ9は１〜４価のアルコールからｎ個の水酸基を除いた残基を表し、ｎは１〜４の整数を表す。）
【００１５】
【化５】
0005411525.tif 000006
（式中、Ｒ10は炭素原子数１〜１２の直鎖又は分岐のアルキル基を表す。（但し、これらのアルキル基はヒドロキシ基、ハロゲン原子又はアルコキシ基で置換されていてもよく、酸素原子、硫黄原子、カルボニル基、エステル基、アミド基又はイミノ基で中断されていてもよい。））
【００１６】
本発明の第２は、合成樹脂（中でも、アクリル酸エステル系樹脂、ポリカーボネート系樹脂、ポリエチレンテレフタレート系樹脂、ポリエチレンナフタレート系樹脂、ポリスチレン系樹脂、セルロースエステル系樹脂、シクロオレフィン系樹脂又はノルボルネン系樹脂に好適に用いられる）１００質量部に対して、前記一般式（１）で表されるトリアジン系化合物（好ましくは下記一般式（５）で表される化合物）０．００１〜１０質量部と前記一般式（２）で表されるジアリールペンタエリスリトールジホスファイト化合物０．００１〜１０質量部及び／又は前記一般式（３）で表される有機環状ホスファイト化合物０．００１〜１０質量部及び／又は前記一般式（４）で表されるヒンダードフェノール系化合物０．００１〜１０質量部とを配合してなる合成樹脂組成物を提供するものである。
【００１７】
本発明の第３は、前記合成樹脂組成物からなるフィルム又はシート（中でも光学フィルム又は光学シートに好適に使用することができ、特に偏光板用の保護フィルム又は保護シートに好適である）を提供するものである。
【発明の効果】
【００１８】
本発明により、耐熱着色性の改善された合成樹脂組成物、更には、該合成樹脂組成物からなる光学フィルム及び光学シートを提供することが可能となる。
【発明を実施するための形態】
【００１９】
以下、本発明の紫外線吸収剤組成物、合成樹脂組成物、並びに該樹脂組成物からなる光学フィルム及び光学シートについて、好ましい実施形態に基づき具体的に説明する。
先ず、本発明の紫外線吸収剤組成物について説明する。
本発明の紫外線吸収剤組成物は、前記一般式（１）で表されるトリアジン系化合物０．１〜９９．９質量％と、前記一般式（２）で表されるジアリールペンタエリスリトールジホスファイト化合物０〜９９．９質量％及び／又は前記一般式（３）で表される有機環状ホスファイト化合物０〜９９．９質量％及び／又は前記一般式（４）で表されるヒンダードフェノール系化合物０〜９９．９質量％とを含有する。
【００２０】
本発明に係る前記一般式（１）のＲ1で表される炭素原子数１〜１２の直鎖又は分岐のアルキル基としては、例えば、メチル、エチル、プロピル、イソプロピル、ブチル、イソブチル、第二ブチル、第三ブチル、アミル、イソアミル、第三アミル、ヘキシル、ヘプチル、ｎ−オクチル、イソオクチル、第三オクチル、２−エチルヘキシル、ノニル、イソノニル、デシル、ウンデシル、ドデシル等の直鎖又は分岐のアルキル基が挙げられる。
【００２１】
前記一般式（１）のＲ1で表される炭素原子数３〜８のシクロアルキル基としては、例えば、シクロプロピル、シクロペンチル、シクロヘキシル、シクロヘプチル等が挙げられる。
【００２２】
前記一般式（１）のＲ1で表される炭素原子数６〜１８のアリール基又は炭素原子７〜１８のアルキルアリール基としては、例えば、フェニル、ナフチル、２−メチルフェニル、３−メチルフェニル、４−メチルフェニル、４−ビニルフェニル、３−イソプロピルフェニル、４−イソプロピルフェニル、４−ブチルフェニル、４−イソブチルフェニル、４−第三ブチルフェニル、４−ヘキシルフェニル、４−シクロヘキシルフェニル、４−オクチルフェニル、４−（２−エチルヘキシル）フェニル、２，３−ジメチルフェニル、２，４−ジメチルフェニル、２，５−ジメチルフェニル、２，６−ジメチルフェニル、３，４−ジメチルフェニル、３，５−ジメチルフェニル、２，４−ジ第三ブチルフェニル、２，５−ジ第三ブチルフェニル、２，６−ジ−第三ブチルフェニル、２，４−ジ第三ペンチルフェニル、２，５−ジ第三アミルフェニル、２，５−ジ第三オクチルフェニル、ビフェニル、２，４，５−トリメチルフェニル等が挙げられ、炭素数７〜１８のアリールアルキル基としては、例えば、ベンジル、フェネチル、２−フェニルプロパン−２−イル、ジフェニルメチル等が挙げられる。
【００２３】
前記一般式（１）において、Ｒ1及びＲ2で表される炭素原子数３〜８のアルケニル基としては、例えば、直鎖及び分岐のプロペニル、ブテニル、ペンテニル、ヘキセニル、ヘプテニル、オクテニルが不飽和結合の位置によらず挙げられる。
【００２４】
前記一般式（１）において、Ｒ2で表される炭素原子数１〜８のアルキル基としては、例えば、メチル、エチル、プロピル、イソプロピル、ブチル、第二ブチル、第三ブチル、イソブチル、アミル、第三アミル、オクチル、第三オクチル等が挙げられ、中でもメチル基が、紫外線吸収能力に優れるため好ましい。
【００２５】
前記一般式（１）で表されるトリアジン系化合物としては、例えば、下記の化合物Ｎｏ．１〜Ｎｏ．８等の化合物が挙げられる。
【００２６】
【化６】
0005411525.tif 000007
【００２７】
【化７】
0005411525.tif 000008
【００２８】
【化８】
0005411525.tif 000009
【００２９】
【化９】
0005411525.tif 000010
【００３０】
【化１０】
0005411525.tif 000011
【００３１】
【化１１】
0005411525.tif 000012
【００３２】
【化１２】
0005411525.tif 000013
【００３３】
【化１３】
0005411525.tif 000014
【００３４】
前記一般式（１）で表されるトリアジン系化合物の中でも、前記一般式（５）で表わされるものが、紫外線吸収能及び合成樹脂物性面における耐熱着色性等の面から好ましい。
【００３５】
前記一般式（５）において、Ｒ10で表される炭素原子数１〜１２のアルキル基としては、前記Ｒ1で例示の基が挙げられる。
【００３６】
前記一般式（１）又は（５）で表されるトリアジン系化合物の合成方法は、特に制限を受けることはなく、通常用いられる合成方法の何れでもよい。例えば、塩化シアヌルにフェノール誘導体又はレゾルシノール誘導体を三塩化アルミニウムを用いて付加反応させる方法が挙げられる。Ｒ1（Ｒ10）、Ｒ2、Ｒ3及びＲ4表される置換基は、トリアジン構造を形成した後に導入してもよく、トリアジン構造を形成する前に、フェノール化合物又はレゾルシノール誘導体に導入してもよい。
【００３７】
前記一般式（１）又は（５）で表されるトリアジン系化合物の含有量は、本発明の紫外線吸収剤組成物中、０．１〜９９．９質量％、好ましくは１〜９９質量％である。０．１質量％未満では、必要な紫外線吸収能が得られない場合があり、９９．９質量％を超えると本発明の耐熱着色性効果に劣る傾向がある。
【００３８】
本発明に係る前記一般式（２）において、Ｒ5で表わされる炭素原子数１〜４のアルキル基としては、例えば、メチル、エチル、プロピル、イソプロピル、ブチル、イソブチル、第二ブチル、第三ブチル基が挙げられ、中でも合成容易性及び本発明の耐熱着色性効果の面から、メチル基が好ましい。
【００３９】
本発明に係る前記一般式（３）において、Ｒ6で表される炭素原子数１〜４のアルキル基としては、例えば、メチル、エチル、プロピル、イソプロピル、ブチル、第二ブチル、第三ブチル、イソブチル等が挙げられ、中でも本発明の効果の面から第三ブチル基が好ましい。
【００４０】
前記一般式（３）において、Ｒ7で表される炭素原子数１〜１８のアルキル基としては、例えば、メチル、エチル、プロピル、イソプロピル、ブチル、第二ブチル、第三ブチル、イソブチル、アミル、イソアミル、第三アミル、ヘキシル、ヘプチル、２−ヘプチル、イソヘプチル、第三ヘプチル、ｎ−オクチル、イソオクチル、第三オクチル、２−エチルヘキシル、ノニル、イソノニル、デシル、ウンデシル、ドデシル、トリデシル、テトラデシル、ペンタデシル、ヘキサデシル、へプタデシル、オクタデシル等が挙げられ、置換や中断を有するものとしては、クロロメチル、ジクロロメチル、トリクロロメチル、２−ヒドロキシエチル、２−ヒドロキシプロピル、３−ヒドロキシプロピル、２−メトキシエチル、２−エトキシエチル、２−ブトキシエチル、２−メトキシプロピル、３−メトキシプロピル、２，３−ジヒドロキシプロピル、２−ヒドロキシ−３−メトキシプロピル、２，３−ジメトキシプロピル、２−（２−メトキシエトキシ）エチル等が挙げられ、中でも本発明の効果の面から２−エチルヘキシル基が好ましい。
【００４１】
前記一般式（３）において、Ｒ8は水素原子又は炭素原子数１〜４のアルキル基を表し、
炭素原子数１〜４のアルキル基としては、例えば、前記Ｒ6で例示した基と同じ基が挙げられ、中でも本発明の効果の面から水素原子が好ましい。
【００４２】
前記一般式（３）で表される有機環状ホスファイト化合物としては、例えば、下記の化合物Ｎｏ．９〜Ｎｏ．１１等の化合物が挙げられる。
【００４３】
【化１４】
0005411525.tif 000015
【００４４】
【化１５】
0005411525.tif 000016
【００４５】
【化１６】
0005411525.tif 000017
【００４６】
本発明に係る前記一般式（４）において、Ｒ9は１〜４価のアルコールからｎ（１〜４の整数）個の水酸基を除いた残基を表し、該１〜４価のアルコールとしては、メタノール、エタノール、ブタノール、オクタノール、２−エチルヘキサノール、デカノール、ドデカノール、トリデカノール、イソトリデカノール、テトラデカノール、ヘキサデカノール、オクタデカノール、エイコサノール、ドコサノール、トリアコンタノール等の１価アルコール、エチレングリコール、ジエチレングリコール、トリエチレングリコール、チオジエタノール、プロピレングリコール、ブチレングリコール、ネオペンチルグリコール、１，６−ヘキサンジオール、１，１０−デカンジオール、２，２−ビス（４−（２−ヒドロキシエトキシ）フェニル）プロパン、３，９−ビス（１，１−ジメチル−２−ヒドロキシエチル）−２，４，８，１０−テトラオキサスピロ〔５，５〕ウンデカン等の２価アルコール、グリセリン、トリメチロールエタン、トリメチロールプロパン、トリス（２−ヒドロキシエチル）イソシアヌレート等の３価アルコール、ペンタエリスリトール、ジトリメチロールエタン、ジトリメチロールプロパン、ジグリセリン等の４価アルコールが挙げられ、中でも本発明の効果の面からＲ9はペンタエリスリトールから４個の水酸基を除いた残基が好ましい。
【００４７】
従って、本発明に係る前記一般式（４）で表されるヒンダードフェノール化合物の具体例としては、ステアリル−３−（３，５−ジ第三ブチル−４−ヒドロキシフェニル）プロピオネート、ヘキサメチレンビス−３−（３，５−ジ第三ブチル−４−ヒドロキシフェニル）プロピオネート、チオジエチレンビス（３−（３，５−ジ第三ブチル−４−ヒドロキシフェニル）プロピオネート）、２，２−ビス（４−（２−（３−（３，５−ジ第三ブチル−４−ヒドロキシフェニル）プロピオニルオキシ）エチル）フェニル）プロパン、トリス（２−（３−（３，５−ジ第三ブチル−４−ヒドロキシフェニル）プロピオニルオキシ）エチル）イソシアヌレート、テトラキス（３−（３，５−ジ第三ブチル−４−ヒドロキシフェニル）プロピオニルオキシメチル）メタン等が挙げられる。
【００４８】
本発明の前記一般式（２）〜（４）で表される化合物の合成方法としては、特に制限されず、通常の有機合成における手法により合成可能である。また、精製方法としては、蒸留、再結晶、再沈、ろ過剤・吸着剤を用いる方法等を適宜使用することができる。更に、通常市販される安価に入手可能なものは混合物であることが多く、単独で用いても混合物で用いてもよく、製造方法、組成、融点、酸価等によらず利用できる。
【００４９】
前記一般式（２）〜（４）で表されるホスファイト系化合物及び／又はヒンダードフェノール系化合物の含有量は、各々、本発明の紫外線吸収剤組成物中、０〜９９．９質量％、好ましくは０．１〜９９質量％である。但し、前記ホスファイト系化合物及び／又はヒンダードフェノール系化合物の合計の含有量は、本発明の紫外線吸収剤組成物中、０．１〜９９．９質量％である。合計の含有量が０．１質量％未満では充分な耐熱着色性効果が発揮できず、合計の含有量が９９．９質量％を超えると紫外線吸収能が劣る傾向となる。
【００５０】
以上説明した本発明の紫外線吸収剤組成物は、以下に説明する合成樹脂に配合され、合成樹脂組成物として好適に用いられる。
次に、本発明の合成樹脂組成物について説明する。
【００５１】
本発明の合成樹脂組成物は、合成樹脂１００質量部に対して、前記一般式（１）で表されるトリアジン系化合物０．００１〜１０質量部と前記一般式（２）で表されるジアリールペンタエリスリトールジホスファイト化合物０．００１〜１０質量部及び／又は前記一般式（３）で表される有機環状ホスファイト化合物０．００１〜１０質量部及び／又は前記一般式（４）で表されるヒンダードフェノール系化合物０．００１〜１０質量部とを配合したものである。
【００５２】
本発明に用いる合成樹脂としては、高密度ポリエチレン、アイソタクチックポリプロピレン、シンジオタクチックポリプロピレン、ヘミアイソタクチックポリプロピレン、ポリブテン−１、ポリ３−メチル−１−ブテン、ポリ３−メチル−１−ペンテン、ポリ４−メチル−１−ペンテン、エチレン／プロピレンブロック又はランダム共重合体、エチレン−酢酸ビニル共重合体、オレフィン−マレイミド共重合体等のポリオレフィン系樹脂及びこれらの重合体を与えるモノマーの共重合体；ポリ塩化ビニル、ポリ塩化ビニリデン、塩素化ポリエチレン、ポリフッ化ビニリデン、塩化ゴム、塩化ビニル−酢酸ビニル共重合体、塩化ビニル−エチレン共重合体、塩化ビニル−塩化ビニリデン−酢酸ビニル三元共重合体、塩化ビニル−アクリル酸エステル共重合体、塩化ビニル−マレイン酸エステル共重合体、塩化ビニル−シクロヘキシルマレイミド共重合体等の含ハロゲン樹脂；ポリエチレンテレフタレート（ＰＥＴ）、ポリブチレンテレフタレート（ＰＢＴ）、ポリエチレンナフタレート（ＰＥＮ）、ポリ−１，４−シクロヘキサンジメチレンテレフタレート、ポリエチレン−１，２−ジフェノキシエタン−４，４'−ジカルボキシレート、ポリヘキサメチレンテレフタレート等のポリエステル系樹脂；ポリスチレン、ハイインパクトポリスチレン（ＨＩＰＳ）、アクリロニトリルブタジエンスチレン（ＡＢＳ）、塩素化ポリエチレンアクリロニトリルスチレン（ＡＣＳ）、スチレンアクリロニトリル（ＳＡＮ）、アクリロニトリルブチルアクリレートスチレン（ＡＡＳ）、ブタジエンスチレン、スチレンマレイン酸、スチレンマレイミド、エチレンプロピレンアクリロニトリルスチレン（ＡＥＳ）、ブタジエンメタクリル酸メチルスチレン（ＭＢＳ）等のスチレン系樹脂；ポリカーボネート、分岐ポリカーボネート等のポリカーボネート系樹脂；ポリヘキサメチレンアジパミド（ナイロン６６）、ポリカプロラクタム（ナイロン６）、ナイロン６Ｔ等の芳香族ジカルボン酸や脂環式ジカルボン酸を使用したポリアミド等のポリアミド系樹脂；ポリフェニレンオキシド（ＰＰＯ）樹脂；変性ポリフェニレンオキシド樹脂；ポリフェニレンサルフィド（ＰＰＳ）樹脂；ポリアセタール（ＰＯＭ）；変性ポリアセタール；ポリスルホン；ポリエーテルスルホン；ポリエーテルケトン；ポリエーテルイミド；ポリオキシエチレン；石油樹脂；クマロン樹脂；ノルボルネン樹脂等のシクロオレフィン樹脂、シクロオレフィン−オレフィン共重合樹脂；ポリ酢酸ビニル樹脂；ポリビニルアルコール樹脂；ポリメチルメタクリレート等のアクリル樹脂；ポリカーボネートとスチレン系樹脂とのポリマーアロイ；ポリビニルアルコール樹脂；ジアセチルセルロース、トリアセチルセルロース（ＴＡＣ）、プロピオニルセルロース、ブチリルセルロース、アセチルプロピオニルセルロース、ニトロセルロース等のセルロース系樹脂；液晶ポリマー（ＬＣＰ）；シリコン樹脂；ウレタン樹脂；脂肪族ジカルボン酸、脂肪族ジオール、脂肪族ヒドロキシカルボン酸もしくはその環状化合物からの脂肪族ポリエステル、更にはこれらがジイソシアネート等により分子量が増加した脂肪族ポリエステル等の生分解性樹脂；及びこれらのリサイクル樹脂等が挙げられる��更にフェノール樹脂、ユリア樹脂、メラミン樹脂、エポキシ樹脂、不飽和ポリエステル樹脂等の熱硬化性樹脂が挙げられる。更に天然ゴム（ＮＲ）、ポリイソプレンゴム（ＩＲ）、スチレンブタジエンゴム（ＳＢＲ）、ポリブタジエンゴム（ＢＲ）、エチレン−プロピレン−ジエンゴム（ＥＰＤＭ）、ブチルゴム（ＩＩＲ）、クロロプレンゴム、アクリロニトリルブタジエンゴム（ＮＢＲ）、シリコーンゴム等のゴム系高分子化合物であってもよく、光学材料用としては、可視光の透過率に優れる、ポリカーボネート系樹脂、ポリエチレンテレフタレート系樹脂、ポリエチレンナフタレート系樹脂、セルローストリアセテートやセルロースアセテートブチレート等のセルロースエステル系樹脂、ポリメチルアクリレート、ポリメチルメタクリレート等のアクリル酸エステル系樹脂、シクロオレフィン系樹脂、ポリスチレン系樹脂、ノルボルネン系樹脂等が、透明性、耐久性、偏光特性、電気絶縁性に優れるため好適である。
【００５３】
本発明に用いられる前記一般式（１）又は（５）で表されるトリアジン系化合物、前記一般式（２）で表されるジアリールペンタエリスリトールジホスファイト化合物、前記一般式（３）で表される有機環状ホスファイト化合物及び前記一般式（４）で表されるヒンダードフェノール系化合物については、本発明の紫外線吸収剤組成物における説明が随時適用される。
【００５４】
前記一般式（１）又は（５）で表されるトリジン系化合物の合成樹脂への配合量は、合成樹脂１００質量部に対し、０．００１〜１０質量部、好ましくは、０．０１〜５質量部である。０．００１質量部未満では十分な安定化効果が得られず、一方、１０質量部を超えると樹脂物性の低下や、ブルームにより樹脂組成物の美観を損なう等の問題が生じる。
【００５５】
また、前記一般式（２）〜（４）で表されるホスファイト系化合物及びヒンダードフェノール系化合物の合成樹脂への配合量は、各々、合成樹脂１００質量部に対して、０．００１〜１０質量部、好ましくは０．０１〜５質量部である。但し、前記一般式（２）〜（４）で表されるホスファイト系化合物及びヒンダードフェノール系化合物の合計の使用量は、合成樹脂１００質量部に対して、０．００１〜１０質量部である。合計の使用量が０．００１質量部未満であると、充分な耐熱着色抑制効果が発揮できず、１０質量部を超えると、合成樹脂物性の低下や、ブリード等により外観を損なう等の問題を生じる。
【００５６】
本発明の合成樹脂組成物には、用いる合成樹脂の種類に応じて通常用いられる他の酸化防止剤（フェノール系、リン系又はチオエーテル系等）、他の紫外線吸収剤（ベンゾトリアゾール系紫外線吸収剤、他のトリアジン系紫外線吸収剤、ベンゾフェノン系紫外線吸収剤等）、ヒンダードアミン系光安定剤、可塑剤、加工助剤等の添加剤を配合することができる。
【００５７】
前記フェノール系酸化防止剤としては、例えば、２，６−ジ第三ブチル−ｐ−クレゾー
ル、２，６−ジフェニル−４−オクタデシロキシフェノール、４，４'−チオビス（６−第三ブチル−ｍ−クレゾール）、２，２'−メチレンビス（４−メチル−６−第三ブチルフェノール）、２，２'−メチレンビス（４−エチル−６−第三ブチルフェノール）、４，４'−ブチリデンビス（６−第三ブチル−ｍ−クレゾール）、２，２'−エチリデンビス（４，６−ジ第三ブチルフェノール）、２，２'−エチリデンビス（４−第二ブチル−６−第三ブチルフェノール）、１，１，３−トリス（２−メチル−４−ヒドロキシ−５−第三ブチルフェニル）ブタン、１，３，５−トリス（２，６−ジメチル−３−ヒドロキシ−４−第三ブチルベンジル）イソシアヌレート、１，３，５−トリス（３，５−ジ第三ブチル−４−ヒドロキシベンジル）イソシアヌレート、１，３，５−トリス（３，５−ジ第三ブチル−４−ヒドロキシベンジル）−２，４，６−トリメチルベンゼン、２−第三ブチル−４−メチル−６−（２−アクリロイルオキシ−３−第三ブチル−５−メチルベンジル）フェノール、チオジエチレングリコールビス〔（３，５−ジ第三ブチル−４−ヒドロキシフェニル）プロピオネート〕、ビス〔３，３−ビス（４−ヒドロキシ−３−第三ブチルフェニル）ブチリックアシッド〕グリコールエステル、ビス〔２−第三ブチル−４−メチル−６−（２−ヒドロキシ−３−第三ブチル−５−メチルベンジル）フェニル〕テレフタレート、１，３，５−トリス〔（３，５−ジ第三ブチル−４−ヒドロキシフェニル）プロピオニルオキシエチル〕イソシアヌレート、３，９−ビス〔１，１−ジメチル−２−｛（３−第三ブチル−４−ヒドロキシ−５−メチルフェニル）プロピオニルオキシ｝エチル〕−２，４，８，１０−テトラオキサスピロ〔５．５〕ウンデカン、トリエチレングリコールビス〔（３−第三ブチル−４−ヒドロキシ−５−メチルフェニル）プロピオネート〕等が挙げられ、樹脂１００質量部に対して、好ましくは０．００１〜１０質量部、より好ましくは、０．０５〜５質量部用いられる。
【００５８】
前記リン系酸化防止剤としては、例えば、トリスノニルフェニルホスファイト、トリス
〔２−第三ブチル−４−（３−第三ブチル−４−ヒドロキシ−５−メチルフェニルチオ）
−５−メチルフェニル〕ホスファイト、トリデシルホスファイト、オクチルジフェニルホ
スファイト、ジ（デシル）モノフェニルホスファイト、ジ（トリデシル）ペンタエリスリ
トールジホスファイト、ジ（ノニルフェニル）ペンタエリスリトールジホスファイト、ビ
ス（２，４−ジ第三ブチルフェニル）ペンタエリスリトールジホスファイト、ビス（２，
４−ジクミルフェニル）ペンタエリスリトールジホスファイト、テトラ（トリデシル）イ
ソプロピリデンジフェノールジホスファイト、テトラ（トリデシル）−４，４'−ｎ−ブ
チリデンビス（２−第三ブチル−５−メチルフェノール）ジホスファイト、ヘキサ（トリ
デシル）−１，１，３−トリス（２−メチル−４−ヒドロキシ−５−第三ブチルフェニル
）ブタントリホスファイト、９，１０−ジハイドロ−９−オキサ−１０−ホスファフェナンスレン−１０−オキサイド、２，２'−エチリデンビス（４，６−ジ第三ブチルフェニル）フルオロホスファイト、トリス（２−〔（２，４，８，１０−テトラキス第三ブチルジベンゾ〔ｄ，ｆ〕〔１，３，２〕ジオキサホスフェピン−６−イル）オキシ〕エチル）アミン、２−エチル−２−ブチルプロピレングリコールと２，４，６−トリ第三ブチルフェノールのホスファイト等が挙げられる。
【００５９】
前記チオエーテル系酸化防止剤としては、チオジプロピオン酸ジラウリル、チオジプロ
ピオン酸ジミリスチル、チオジプロピオン酸ジステアリル等のジアルキルチオジプロピオ
ネート類及びペンタエリスリトールテトラ（β−ドデシルメルカプトプロピオネート）等
のポリオールのβ−アルキルメルカプトプロピオン酸エステル類が挙げられる。
【００６０】
前記ベンゾトリアゾール系紫外線吸収剤としては、２−（２'−ヒドロキシ−５'−メ
チルフェニル）ベンゾトリアゾール、２−（２'−ヒドロキシ−３'，５'−ジ第三ブチ
ルフェニル）−５−クロロベンゾトリアゾール、２−（２'−ヒドロキシ−３'−第三ブ
チル−５'−メチルフェニル）−５−クロロベンゾトリアゾール、２−（２'−ヒドロキ
シ−５'−第三オクチルフェニル）ベンゾトリアゾール、２−（２'−ヒドロキシ−３'
，５'−ジクミルフェニル）ベンゾトリアゾール、２−（２'−ヒドロキシ−３'−第三
ブチル−５'−カルボキシフェニル）ベンゾトリアゾール、２，２'−メチレンビス（４
−第三オクチル−６−ベンゾトリアゾリル）フェノール等の２−（２'−ヒドロキシフェ
ニル）ベンゾトリアゾール類が挙げられる。
【００６１】
前記他のトリアジン系紫外線吸収剤としては、２−（２−ヒドロキシ−４−オクトキシフェニル）−４，６−ビス（２，４−ジメチルフェニル）−ｓ−トリアジン、２−（２−ヒドロキシ−４−ヘキシルオキシフェニル）−４，６−ジフェニル−ｓ−トリアジン、２−（２−ヒドロキシ−４−プロポキシ−５−メチルフェニル）−４，６−ビス（２，４−ジメチルフェニル）−ｓ−トリアジン、２−（２−ヒドロキシ−４−ヘキシルオキシフェニル）−４，６−ジビフェニル−ｓ−トリアジン、２，４−ビス（２−ヒドロキシ−４−オクトキシフェニル）−６−（２，４−ジメチルフェニル）−ｓ−トリアジン、２，４，６−トリス（２−ヒドロキシ−４−オクトキシフェニル）−ｓ−トリアジン等のトリアリールトリアジン類等が挙げられる。
【００６２】
前記ベンゾフェノン系紫外線吸収剤としては、２，４−ジヒドロキシベンゾフェノン、
２−ヒドロキシ−４−メトキシベンゾフェノン、２−ヒドロキシ−４−オクトキシベンゾ
フェノン、５，５'−メチレンビス（２−ヒドロキシ−４−メトキシベンゾフェノン）等
の２−ヒドロキシベンゾフェノン類が挙げられる。
【００６３】
前記ヒンダードアミン系光安定剤としては、例えば、２，２，６，６−テトラメチル−４−ピペリジルステアレート、１，２，２，６，６−ペンタメチル−４−ピペリジルステアレート、２，２，６，６−テトラメチル−４−ピペリジルベンゾエート、ビス（２，２，６，６−テトラメチル−４−ピペリジル）セバケート、ビス（１，２，２，６，６−ペンタメチル−４−ピペリジル）セバケート、ビス（１−オクトキシ−２，２，６，６−テトラメチル−４−ピペリジル）セバケート、１，２，２，６，６−ペンタメチル−４−ピペリジルメタクリレート、２，２，６，６−テトラメチル−ピペリジルメタクリレート、テトラキス（２，２，６，６−テトラメチル−４−ピペリジル）−１，２，３，４−ブタンテトラカルボキシレート、テトラキス（１，２，２，６，６−ペンタメチル−４−ピペリジル）−１，２，３，４−ブタンテトラカルボキシレート、ビス（２，２，６，６−テトラメチル−４−ピペリジル）・ビス（トリデシル）−１，２，３，４−ブタンテトラカルボキシレート、ビス（１，２，２，６，６−ペンタメチル−４−ピペリジル）・ビス（トリデシル）−１，２，３，４−ブタンテトラカルボキシレート、ビス（１，２，２，６，６−ペンタメチル−４−ピペリジル）−２−ブチル−２−（３，５−ジ第三ブチル−４−ヒドロキシベンジル）マロネート、３，９−ビス〔１，１−ジメチル−２−［トリス（２，２，６，６−テトラメチル−４−ピペリジルオキシカルボニルオキシ）ブチルカルボニルオキシ］エチル〕−２，４，８，１０−テトラオキサスピロ〔５．５〕ウンデカン、３，９−ビス〔１，１−ジメチル−２−［トリス（１，２，２，６，６−ペンタメチル−４−ピペリジルオキシカルボニルオキシ）ブチルカルボニルオキシ］エチル〕−２，４，８，１０−テトラオキサスピロ〔５．５〕ウンデカン、１，６−ビス（２，２，６，６−テトラメチル−４−ピペリジルアミノ）ヘキサン／２，４−ジクロロ−６−モルホリノ−ｓ−トリアジン重縮合物、１，６−ビス（２，２，６，６−テトラメチル−４−ピペリジルアミノ）ヘキサン／２，４−ジクロロ−６−第三オクチルアミノ−ｓ−トリアジン重縮合物、１，５，８，１２−テトラキス［２，４−ビス（Ｎ−ブチル−Ｎ−（２，２，６，６−テトラメチル−４−ピペリジル）アミノ）−ｓ−トリアジン−６−イル］−１，５，８，１２−テトラアザドデカン、１，５，８，１２−テトラキス［２，４−ビス（Ｎ−ブチル−Ｎ−（１，２，２，６，６−ペンタメチル−４−ピペリジル）アミノ）−ｓ−トリアジン−６−イル］−１，５，８，１２−テトラアザドデカン、１，６，１１−トリス［２，４−ビス（Ｎ−ブチル−Ｎ−（２，２，６，６−テトラメチル−４−ピペリジル）アミノ）−ｓ−トリアジン−６−イルアミノ］ウンデカン、１，６，１１−トリス［２，４−ビス（Ｎ−ブチル−Ｎ−（１，２，２，６，６−ペンタメチル−４−ピペリジル）アミノ）−ｓ−トリアジン−６−イルアミノ］ウンデカン、１−（２−ヒドロキシエチル）−２，２，６，６−テトラメチル−４−ピペリジノール／コハク酸ジエチル重縮合物、１，６−ビス（２，２，６，６−テトラメチル−４−ピペリジルアミノ）ヘキサン／ジブロモエタン重縮合物等が挙げられる。
【００６４】
これら他の酸化防止剤、紫外線吸収剤及びヒンダードアミン系光安定剤は、基材樹脂への溶解性に優れた構造が好ましく、また、加工時や使用時の熱で揮散しにくい高分子量の構造のものが好ましく、分子量５００以上、より好ましくは分子量７００以上であり、重合性基や反応性基を導入して高分子量化したり、合成樹脂に組み込んだものでもよい。これら他の酸化防止剤及び紫外線吸収剤の使用量は、合成樹脂１００質量部に対して、好ましくは０．０１〜１０質量部、より好ましくは、０．０５〜５質量部である。
【００６５】
前記可塑剤としては、特に限定されないが、例えばリン酸エステル系可塑剤やポリエス
テル系可塑剤が挙げられ、これらは、単独或いは２種以上混合して用いることができる。
【００６６】
前記リン酸エステル系可塑剤としては、トリフェニルホスフェート、トリクレジルホス
フェート、クレジルジフェニルホスフェート、オクチルジフェニルホスフェート、ジフェ
ニルビフェニルホスフェート、トリオクチルホスフェート、トリブチルホスフェート等が
挙げられる。
【００６７】
前記ポリエステル系可塑剤としては、脂肪族二塩基酸や芳香族二塩基酸とジオール化合
物からなる鎖状ポリエステルやヒドロキシカルボン酸の鎖状ポリエステルが挙げられる。
【００６８】
前記脂肪族二塩基酸としては、シュウ酸、マロン酸、コハク酸、グルタル酸、アジピン
酸、ピメリン酸、アゼライン酸、セバシン酸、フマル酸、２，２−ジメチルグルタル酸、
スベリン酸、１，３−シクロペンタンジカルボン酸、１，４−シクロヘキサンジカルボン
酸、１，３−シクロヘキサンジカルボン酸、ジグリコール酸、イタコン酸、マレイン酸、
２，５−ノルボルネンジカルボン酸等。芳香族二塩基酸としてはフタル酸、１，５−ナフ
タレンジカルボン酸、２，６−ナフタレンジカルボン酸、ビフェニルジカルボン酸、アン
トラセンジカルボン酸、ターフェニルジカルボン酸等が挙げられる。
【００６９】
前記ジオール化合物としては、エチレングリコール、プロピレングリコール、１，３−
プロパンジオール、１，２−ブタンジオール、１，３−ブタンジオール、１，４−ブタン
ジオール、２−メチルプロパンジオール、１，３−ジメチルプロパンジオール、１，５−
ペンタンジオール、２，２−ジメチル−１，３−プロパンジオール、１，６−ヘキサンジ
オール、３−メチル−１，５−ペンタンジオール、１，９−ノナンジオール、２，２，４
−トリメチル−１，６−ヘキサンジオール、２−エチル−２−ブチルプロパンジオール、
ジエチレングリコール、トリエチレングリコール、テトラエチレングリコール、ジプロピ
レングリコール、トリプロピレングリコール、テトラプロピレングリコール、チオジエチ
レングリコール、１，３−シクロヘキサンジメタノール、１，４−シクロヘキサンジメタ
ノール、２，２，４，４−テトラメチル−１，３−シクロブタンジオール、３，９−ビス
（２−ヒドロキシ−１，１−ジメチルエチル）−２，４，８，１０−テトラオキサスピロ
［５，５］ウンデカン等が挙げられる。
【００７０】
前記ヒドロキシカルボン酸としては、４−ヒドロキシルメチルシクロヘキサンカルボン
酸、ヒドロキシトリメチル酢酸、６−ヒドロキシカプロン酸、グリコール酸、乳酸等が挙
げられる。
【００７１】
他のポリエステル系可塑剤としては、３価以上のポリオールとモノカルボン酸化合物の
ポリエステルが挙げられる。３価以上のポリオールとしては、グリセリン、トリメチロー
ルプロパン、ペンタエリスリトール、ソルビトールやその縮合物であるジペンタエリスリ
トール、トリペンタエリスリトール等が挙げられる。また、これらポリオールにエチレン
オキサイド等のアルキレンオキサイドを付加したポリエーテルポリオールでもよい。
【００７２】
前記モノカルボン酸としては、安息香酸、ｐ−メチル安息香酸、ｍ−メチル安息香酸、
ジメチル安息香酸、ｐ−ｔｅｒｔ−ブチル安息香酸、ｐ−メトキシ安息香酸、ｐ−クロロ
安息香酸、ナフチル酸、ビフェニルカルボン酸等の芳香族カルボン酸；シクロヘキサンカ
ルボン酸等の脂環式カルボン酸；酢酸、プロピオン酸、２−エチルヘキサン酸等の脂肪族
酸が挙げられる。モノカルボン酸は単独でも混合でもよい。
【００７３】
これら可塑剤の使用量は、合成樹脂性能、加工性等の点で、合成樹脂中、０〜２０質量％が好ましい。液晶表示部材用としては、寸法安定性の観点から１〜１５質量％が更に好ましく、特に好ましくは、２〜１０質量％であり、加水分解の面でポリエステル系可塑剤が好ましい。
【００７４】
本発明の合成樹脂組成物において、合成樹脂、前記一般式（１）〜（５）で表わされる、トリアジン系化合物／ホスファイト化合物／ヒンダードフェノール系化合物及び上述の添加剤の混合の順序は特に制限されず、全ての成分を同時に混合してもよいし、予め紫外線吸収剤組成物を調製してから、これと合成樹脂を混合してしてもよいし、予め調製しておいた複数の成分を他の成分と混合してもよいし、或いは予め調製しておいた複数の成分同士をさらに混合してもよい。
【００７５】
本発明の合成樹脂組成物の製造において、予め紫外線吸収剤組成物を調製してから、これと合成樹脂を混合する場合、その配合量は、合成樹脂１００質量部に対し、前記紫外線吸収剤組成物を好ましくは０．０５〜１０質量部、より好ましくは０．１〜５質量部である。
【００７６】
以上説明した本発明の合成樹脂組成物は、前記一般式（１）〜（５）で表わされるトリアジン系化合物／ホスファイト系化合物／ヒンダードフェノール系化合物が、前記合成樹脂、特に、光学材料用として好適なアクリル酸エステル系樹脂、ポリカーボネート系樹脂、ポリエチレンテレフタレート系樹脂、ポリエチレンナフタレート系樹脂、ポリスチレン系樹脂、セルロースエステル系樹脂又はノルボルネン系樹脂等に対して優れた溶解性を有するので、偏光板等の基材との接着性に優れることやフィルムの物性が安定であること、他の部材を汚染しないこと等の効果が期待できる。
【００７７】
本発明の合成樹脂組成物は、特に制限されないが、シートやフィルム等に成形して、光学フィルムや光学シート等の光学材料として好適に使用できる他、塗料用材料としても使用できる。光学材料としては例えば、液晶表示装置（ＬＣＤ）、プラズマディスプレイパネル（ＰＤＰ）、エレクトロルミネッセンスディスプレイ（ＥＬＤ）、陰極管表示装置（ＣＲＴ）、蛍光表示管、電界放射型ディスプレイ等の画像表示装置に用いる光学フィルム又は光学シートとして有用であり、特に表示素子に紫外線耐性の劣る有機材料を用いる液晶表示装置や有機ＥＬディスプレイの光学補正フィルム、発光体保護フィルム等の光学フィルムとして有用である。液晶表示装置用途としては、偏光板保護フィルム又は保護シート、
位相差フィルム、位相差フィルム、視野角拡大フィルム、防眩フィルム、輝度向上フィルム、光拡散フィルム及び光拡散シート、レンズフィルム及びレンズシート、防曇フィルム、帯電防止フィルム、光学補正フィルム、反射防止フィルム、色調調整フィルムや導光板等が挙げられ、特に液晶表示素子に接している偏光板の外表面側に設置される光学フィルム若しくは光学シート、又は、偏光板保護フィルム若しくは光学シートに好適に使用できる。
次に、本発明の合成樹脂組成物を光学フィルム又は光学シートに用いた場合について説明する。
【００７８】
本発明の光学フィルム及び光学シートは、本発明の合成樹脂組成物をフィルム又はシートに成形して得られるものであり、その成形方法としては、溶液流延法でも射出成形法でも溶融押出し法でもよく、従来と同様の方法によって成形することができる。またその厚さも特に限定されるものではないが、例えばフィルムに成形する場合には、好ましくは５〜３００μｍであり、より好ましくは５〜１５０μｍであり、シートに成形する場合には、好ましくは２００μｍ〜１０ｍｍであり、より好ましくは３００μｍ〜５ｍｍである。
【００７９】
本発明の光学フィルム及び光学シートは、前記合成樹脂組成物に含まれる前記一般式（１）〜（４）で表わされるトリアジン系化合物、ホスファイト化合物及びヒンダードフェノール系化合物が耐揮散性にも優れるので溶液流延法、射出成形法及び溶融押出し法の加工条件として生産性の高い高温条件（２００〜３５０℃）での製造にも適している。
【００８０】
本発明の光学フィルム又は光学シートを用いた液晶表示装置は、偏光能の持続に優れるもので、適用される液晶表示装置は特に制限されず、ＴＮ、ＳＴＮ、ＴＦＴ等の駆動方式、バックライトが蛍光灯かＬＥＤか等の光源の種類、反射型か透過型か等の光源として太陽光等の外部光を利用するか否か、タッチパネル機能の有無等表示装置としての機能の付加、向上のための施策の有無や程度によらず好適に用いることができる。
【実施例】
【００８１】
実施例等により本発明を詳細に示す。但し、本発明は以下の実施例等により何ら制
限されるものではない。
【００８２】
［実施例１及び比較例１］
下記表１又は２記載の配合の如くトリアジン系化合物１質量部に対し、ホスファイト系化合物又はヒンダードフェノール系化合物を０．０２質量部添加した混合物を試験管に入れ、ブロックバスにてエア中３００℃で１５分間加熱し、室温１時間冷却後の着色度合いを下記の基準に基づき目視評価した。結果を表１及び２に併せて記す。
【００８３】
[着色性目視評価]（５段階評価）
１：僅かに着色(淡黄色)、２：着色小（黄褐色）、３：着色中(茶褐色)、４：着色大（黒褐色）、５：黒色化
【００８４】
【表１】
0005411525.tif 000018
【００８５】
【化１７】
0005411525.tif 000019
【００８６】
【表２】
0005411525.tif 000020
【００８７】
【化１８】
0005411525.tif 000021
【００８８】
【化１９】
0005411525.tif 000022
【００８９】
【化２０】
0005411525.tif 000023
【００９０】
【化２１】
0005411525.tif 000024
【００９１】
【化２２】
0005411525.tif 000025
【００９２】
【化２３】
0005411525.tif 000026
【００９３】
〔実施例２及び比較例２〕
＜ペレット作製＞
下記表３又は表４に記載の合成樹脂１００質量部に対して、前記化合物No.4を１質量部及び表中記載の如く化合物を配合し、表中記載の加工温度にて押出機（(株)東洋精機製作所製、ラボプラストミルμ）を用いてペレットを作製した。
【００９４】
尚、使用した合成樹脂は下記の通りである。
ＰＣ：ポリカーボネート樹脂：三菱エンジニアリングプラスチックス（株）製、製品名Ｅ−２０００
ＮＢＥ：ノルボルネン樹脂：ＪＳＲ（株）製、製品名ＡＲＴＯＮ  Ｆ５０２３
ＰＥＴ：ポリエチレンテレフタレート樹脂：帝人化成(株)製、製品名ＴＲ−８５５０
ＰＳ：ポリスチレン樹脂：Ａｌｄｒｉｃｈ製 試薬コード１８２４２７
ＰＭＭＡ：メタクリル樹脂：三菱レイヨン（株）製、製品名アクリペットＶＨ０００
ＣＡＢ：セルロース・アセテート・ブチレート樹脂：イーストマンケミカル製、製品名ＣＡＢ ３８１−２０
【００９５】
＜耐熱着色性評価方法＞
前記で作製したペレットを多光源分光測色計（スガ試験機株式会社製）により黄色度（イエローインデックス：Ｙ．Ｉ（反射））を測定し、耐熱着色性を評価した。結果を表３及び表４に併せて記す。
【００９６】
【表３】
0005411525.tif 000027
【００９７】
【表４】
0005411525.tif 000028
【００９８】
【化２４】
0005411525.tif 000029
【００９９】
表１〜４の結果から、本発明における特定の構造を有するトリアジン系化合物は、本発明における特定の構造を有するホスファイト化合物及び／又はヒンダードフェノール系化合物との併用系のみにおいて、耐熱着色性（ΔＹ．Ｉ）が顕著に改善されており、様々な合成樹脂において効果を示していることが分かる。
【０１００】
従って、本発明における特定のホスファイト系化合物及び／又はヒンダードフェノール系化合物は、本発明におけるトリアジン系化合物含有合成樹脂の耐熱着色性の改善に顕著な効果を示し、耐熱変色性に優れた紫外線吸収剤組成物及び該紫外線吸収剤組成物を含有した合成樹脂組成物を提供することが可能で、特に、光学フィルム及び光学シートに使用される合成樹脂の耐熱着色性の改善に非常に有用である。